(57)【特許請求の範囲】
【請求項１】
オレフィン系樹脂を基材とする床材本体の裏面がコロナ放電処理もしくはプラズマ放電処理もしくは電子線照射処理され、この処理された裏面に床材本体よりも接着性の良いアクリル酸エステルエマルジョン、エポキシエマルジョン、変性アクリルエマルジョンのいずれかよりなるプライマー層が積層されていることを特徴とする床材。
【請求項２】
オレフィン系樹脂を基材とする床材本体の裏面がコロナ放電処理もしくはプラズマ放電処理もしくは電子線照射処理され、この処理された裏面に床材本体よりも接着性の良い紫外線硬化型樹脂層が積層されていることを特徴とする床材。
【請求項３】
オレフィン系樹脂を基材とする床材本体の裏面がコロナ放電処理もしくはプラズマ放電処理もしくは電子線照射処理され、この処理された裏面に繊維層が床材本体よりも接着性の良いプライマーで接着されていることを特徴とする床材。
【請求項４】
オレフィン系樹脂を基材とする床材本体の裏面がコロナ放電処理もしくはプラズマ放電処理もしくは電子線照射処理され、この処理された裏面に繊維層が床材本体よりも接着性の良い紫外線硬化型樹脂で接着されていることを特徴とする床材。
【請求項５】
オレフィン系樹脂を基材とする床材本体の裏面に繊維層が熱圧着され、この繊維層の熱圧着された裏面がコロナ放電処理もしくはプラズマ放電処理もしくは電子線照射処理され、この処理された裏面に床材本体よりも接着性の良いプライマー層が積層されていることを特徴とする床材。
【請求項６】
オレフィン系樹脂を基材とする床材本体の裏面に繊維層が熱圧着され、この繊維層の熱圧着された裏面がコロナ放電処理もしくはプラズマ放電処理もしくは電子線照射処理され、この処理された裏面に床材本体よりも接着性の良い紫外線硬化型樹脂層が積層されていることを特徴とする床材。
【請求項７】
プライマーが、アクリル酸エステルエマルジョン、エポキシエマルジョン、エチレン−酢酸ビニルエマルジョン、酢酸ビニルエマルジョン、ウレタンエマルジョン、変性アクルリエマルジョンのいずれかであることを特徴とする請求項３又は請求項５に記載の床材。
【請求項８】
紫外線硬化型樹脂の光重合性プレポリマー成分がポリエステルアクリレート、ポリウレタンアクリレート、エポキシアクリレート、ポリエーテルアクリレートのいずれかであり、光重合性モノマー成分が多官能のアクリレート又はメタクリレートであることを特徴とする請求項２、請求項４、請求項６のいずれかに記載の床材。
【発明の詳細な説明】
【０００１】
【発明の属する技術分野】
本発明は、床面に強固に貼付けることができるポリオレフィン系の床材に関する。
【０００２】
【従来の技術】
従来より、ビルやマンションのフローリングには、塩化ビニル樹脂製の床材が多用されている。しかし、塩化ビニル樹脂製の床材は、火災時に有害な塩化水素ガスを含んだ煙を多量に発生するため、人体に悪影響を及ぼし、避難行動や消火活動を妨げるという問題があった。また、可塑剤や安定剤を多量に含むため、臭気が強いという問題もあった。
【０００３】
そこで、本発明者らは、ハロゲンを含まないオレフィン系樹脂に着目し、オレフィン系樹脂を基材とする床材を開発した。この床材は、その組成を適切に決定すると、床材に適した諸物性を具備するものとなり、従来の塩化ビニル樹脂製床材の代替品として充分使用できるものであった。
【０００４】
【発明が解決しようとする課題】
しかしながら、ポリオレフィン系の床材は接着性に劣り、床面に強固に貼付けることが難しいという問題があった。
【０００５】
そこで、本発明者らは、接着性を向上させるために、ポリオレフィン系床材の裏面にコロナ放電処理を行うことを試みた。このようなコロナ放電処理を行うと、処理直後のポリオレフィン系床材は接着性が向上し、接着剤で床面に強固に貼付けることが可能となる。けれども、コロナ放電処理した床材をそのまま保管すると、経時的に接着性が低下し、短期間で未処理の床材と同様に強固に貼付けることが困難になるという不都合を生じた。
【０００６】
また、接着性を向上させる他の手段として、床材の裏面に接着性の良いプライマー層を形成することも知られているが、このようなプライマー層をポリオレフィン系床材の裏面に形成したとしても、床材裏面とプライマー層との接着力が弱いため、床材がプライマー層との界面で簡単に剥離するという不都合があった。
【０００７】
本発明は上記の事情に鑑みてなされたものであり、その目的とするところは、床面に強固に貼付けることができ、簡単に剥離する心配がないポリオレフィン系の床材を提供することにある。
【０００８】
【課題を解決するための手段】
前記目的を達成するため、本発明の請求項１に係る床材は、オレフィン系樹脂を基材とする床材本体の裏面がコロナ放電処理もしくはプラズマ放電処理もしくは電子線照射処理され、この処理された裏面に床材本体よりも接着性の良いアクリル酸エステルエマルジョン、エポキシエマルジョン、変性アクリルエマルジョンのいずれかよりなるプライマー層が積層されていることを特徴とするものである。
【０００９】
そして、請求項２に係る床材は、オレフィン系樹脂を基材とする床材本体の裏面がコロナ放電処理もしくはプラズマ放電処理もしくは電子線照射処理され、この処理された裏面に床材本体よりも接着性の良い紫外線硬化型樹脂層が積層されていることを特徴とするものである。
【００１０】
上記請求項１，２の床材は、接着性の良いプライマー層又は紫外線硬化型樹脂層が床材本体の裏面に積層されているので、接着剤を用いて床面に強固に貼付けることができる。しかも、このプライマー層又は紫外線硬化型樹脂層は、コロナ放電処理もしくはプラズマ放電処理もしくは電子線照射処理により改質されて接着性が向上した床材本体の裏面に積層され、床材本体とプライマー層又は紫外線硬化型樹脂層とが互いに強く接着しているため、貼付施工後に床材本体がプライマー層との界面又は紫外線硬化型樹脂層との界面で簡単に剥離することはない。また、請求項１の床材は、裏面のプライマー層によって耐水性が向上し、請求項２の床材は、裏面の紫外線硬化型樹脂層によって耐水性が更に向上すると共に、耐溶剤性も向上する。
【００１１】
次に、請求項３に係る床材は、オレフィン系樹脂を基材とする床材本体の裏面がコロナ放電処理もしくはプラズマ放電処理もしくは電子線照射処理され、この処理された裏面に繊維層が床材本体よりも接着性の良いプライマーで接着されていることを特徴とするものである。
【００１２】
そして、請求項４に係る床材は、オレフィン系樹脂を基材とする床材本体の裏面がコロナ放電処理もしくはプラズマ放電処理もしくは電子線照射処理され、この処理された裏面に繊維層が床材本体よりも接着性の良い紫外線硬化型樹脂で接着されていることを特徴とするものである。
【００１３】
上記請求項３，４の床材は、床材本体の裏面のプライマー又は紫外線硬化型樹脂が良好な接着性を有することに加えて、繊維層のアンカー作用により接着力が更に高められるため、接着剤を用いて床面に一層強固に貼付けることができる。しかも、このプライマー又は紫外線硬化型樹脂は、コロナ放電処理等により接着性が向上した床材本体の裏面と強く接着しているので、貼付施工後に床材本体がプライマー又は紫外線硬化型樹脂との界面で簡単に剥離することはない。そして、請求項３の床材は、請求項１の床材と同様に、裏面のプライマーによって耐水性が向上し、請求項４の床材は、請求項２の床材と同様に、裏面の紫外線硬化型樹脂によって耐水性が更に向上すると共に、耐溶剤性も向上する。
【００１４】
次に、請求項５に係る床材は、オレフィン系樹脂を基材とする床材本体の裏面に繊維層が熱圧着され、この繊維層の熱圧着された裏面がコロナ放電処理もしくはプラズマ放電処理もしくは電子線照射処理され、この処理された裏面に床材本体よりも接着性の良いプライマー層が積層されていることを特徴とするものである。
【００１５】
そして、請求項６に係る床材は、オレフィン系樹脂を基材とする床材本体の裏面に繊維層が熱圧着され、この繊維層の熱圧着された裏面がコロナ放電処理もしくはプラズマ放電処理もしくは電子線照射処理され、この処理された裏面に床材本体よりも接着性の良い紫外線硬化型樹脂層が積層されていることを特徴とするものである。
【００１６】
上記請求項５，６の床材は、床材本体の裏面のプライマー層又は紫外線硬化型樹脂層が良好な接着性を有するため、接着剤で床面に強固に貼付けることができる上に、床材本体の裏面に熱圧着された繊維層のアンカー作用によって、床材本体とプライマー層又は紫外線硬化型樹脂層との接着力が更に高められるため、貼付施工後に床材本体が一層剥離し難くなる。更に、繊維層が床材本体の裏面に熱圧着されていると、床材の寸法安定性、動荷重に対する耐変形性などが向上する。また、請求項６の床材は、裏面のプライマー層によって耐水性が向上し、請求項７の床材は、裏面の紫外線硬化型樹脂層によって耐水性が更に向上すると共に、耐溶剤性も向上する。
【００１７】
上記の請求項３、請求項５の床材においては、プライマーとして、アクリル酸エステルエマルジョン、エポキシエマルジョン、エチレン−酢酸ビニルエマルジョン、酢酸ビニルエマルジョン、ウレタンエマルジョン、変性アクルリエマルジョンのいずれかが好適に使用される。
【００１８】
また、上記の請求項２、請求項４、請求項６の床材においては、紫外線硬化型樹脂として、光重合性プレポリマー成分がポリエステルアクリレート、ポリウレタンアクリレート、エポキシアクリレート、ポリエーテルアクリレートのいずれかであり、光重合性モノマー成分が多官能のアクリレート又はメタクリレートであるものが好適に使用される。
【００１９】
【発明の実施の形態】
以下、図面を参照して本発明の具体的な実施形態を詳述する。
【００２０】
図１は本発明の一実施形態に係る床材の説明図である。
【００２１】
図１（ｃ）の床材１０は、同図（ａ）に示す二層構造のオレフィン系樹脂を基材とする床材本体１を用いて、同図（ｂ）のように床材本体１の裏面２をコロナ放電処理し、同図（ｃ）のようにプライマー層３をコロナ放電処理された裏面２に積層したものである。
【００２２】
床材本体１は上地層１ａと下地層１ｂを積層一体化したもので、これらの上地層１ａ及び下地層１ｂはいずれも、高密度ポリエチレン、中密度ポリエチレン、低密度ポリエチレン（例えば直鎖状低密度ポリエチレン等）、ポリプロピレン（ホモポリプロピレン、コポリプロピレン等）などの主成分樹脂に、エチレン−酢酸ビニル共重合体、エチレン−エチルアクリレート共重合体、エチレン−メチルメタクリレート共重合体、エチレン−アクリル酸共重合体などの各種の変性ポリオレフィンを適宜ブレンドしてなるオレフィン系樹脂を基材とし、これに炭酸カルシウム等の充填材や、各種の添加剤、改質剤などを配合した層である。
【００２３】
床材本体１の裏面２のコロナ放電処理は、温度が０〜４０℃、放電密度が３００〜１６００ｗ／ｍ2 ／ｍｉｎの条件下に行うことが望ましく、かかる条件下に床材本体１の裏面２をコロナ放電処理すると、裏面２が適度に肌荒れして接着性や濡れ性が顕著に向上する。従って、このコロナ放電処理された裏面２をプライマー処理（塗布）してプライマー層３を積層すると、床材本体１が接着性に劣るオレフィン系樹脂を基材とするものであっても、プライマー層３が床材本体１の裏面２に強固に接着し、床材本体１とプライマー層３とが界面で簡単に剥離しなくなる。
【００２４】
この実施形態ではコロナ放電処理しているが、床材本体１の裏面２を常圧でプラズマ放電処理したり、電子線照射処理することによって、プライマー層３を床材本体１の裏面２に強固に接着させるようにしてもよい。このプラズマ放電処理は、大気中で電界強度５〜９０ＫＶ／ｃｍ、処理時間１〜１８０秒の条件下に行うことが望ましく、また、電子線照射処理は、加速電圧１００〜１０００ＫＶ、照射線量１〜３０Ｍｒａｄの条件下に行うことが望ましい。
【００２５】
プライマー層３は、床面に対する接着性を向上させるために設けるものであるから、床材本体１よりも接着性の良いものでなければならない。接着性の良いプライマー層３としては、例えば、エポキシエマルジョン、アクリル酸エステルエマルジョン、エチレン−酢酸ビニルエマルジョン、酢酸ビニルエマルジョン、ウレタンエマルジョン、変性アクリルエマルジョンなどの接着性に優れたエマルジョンタイプのプライマーを塗布、乾燥して形成された層が挙げられる。このようなプライマー層３を形成すると、床材の耐水性も向上する。このプライマー層３の厚さは特に限定されないが、０．０１〜１ｍｍ程度の厚さに形成するのが適当である。
【００２６】
プライマー層３の積層形成は、床材本体１の裏面２をコロナ放電処理した後、すぐに行うことが必要である。コロナ放電処理してから長時間経過すると、コロナ放電処理で向上した裏面２の接着性が時間の経過と共に再び低下するため、プライマー層３を裏面２に強固に接着させることが困難になり、簡単に剥離するようになる。
【００２７】
以上のような構成の床材１０を、例えばエポキシ系、ウレタン系、酢酸ビニル系等の溶剤タイプの床用接着剤で床面に貼付けると、プライマー層３が良好な接着性を有するため、床面に強固に貼付けることができる。そして、コロナ放電処理した床材本体１の裏面２とプライマー層３が互いに強く接着しているため、貼付施工後に床材本体１がプライマー層３との界面で簡単に剥離することもなくなる。また、プライマー層３により床材１０の耐水性も向上する。
【００２８】
図２は本発明の他の実施形態に係る床材の説明図である。
【００２９】
図２（ｃ）の床材２０は、同図（ａ）に示す二層構造の床材本体１を用いて、同図（ｂ）のように床材本体１の裏面２をコロナ放電処理し、同図（ｃ）のように繊維層４を床材本体よりも接着性の良いプライマー３で上記の裏面２に接着したものである。
【００３０】
繊維層４としては、合成樹脂繊維、天然有機繊維、無機繊維、再生繊維等からなる織布、不織布、マットなどが使用されるが、その中でも寒冷紗が特に好適に使用される。
【００３１】
床材本体１、プライマー３、コロナ放電処理などは、いずれも前述したものと同様であるので説明を省略する。尚、コロナ放電処理に代えてプラズマ放電処理や電子線照射処理を行うようにしてもよい。
【００３２】
このような床材２０は、床材本体１の裏面のプライマー３が良好な接着性を有することに加えて、繊維層４のアンカー作用により接着性が更に高められるため、前述した溶剤タイプの床用接着剤を用いて床面に一層強固に貼付けることができる。そして、コロナ放電処理により接着性が向上した床材本体１の裏面とプライマー３とが互いに強く接着しているため、貼付施工後に床材本体１がプライマー３との界面で簡単に剥離することもない。また、プライマー層３により床材２０の耐水性も向上する。
【００３３】
図３は本発明の更に他の実施形態に係る床材の説明図である。
【００３４】
図３（ｄ）の床材３０は、同図（ａ）に示す二層構造の床材本体１を用いて、同図（ｂ）のように繊維層４を床材本体１の裏面２に熱圧着し、同図（ｃ）のように上記裏面２をコロナ放電処理した後、同図（ｄ）のようにプライマー処理にして接着性の良いプライマー層３を上記裏面２に積層したものである。
【００３５】
床材本体１、プライマー層３、繊維層４、コロナ放電処理などは、いずれも前述したものと同様であるので説明を省略する。また、上記と同様、コロナ放電処理に代えてプラズマ放電処理や電子線照射処理を行うようにしてもよい。
【００３６】
このような床材３０は、裏面のプライマー層３が良好な接着性を有するため、前述した床用接着剤を用いて床面に強固に貼付けることができ、しかも、床材本体１の裏面２に熱圧着された繊維層４のアンカー作用によって床材本体１とプライマー層３の接着力が更に高められているため、貼付施工後に床材本体１がプライマー層３との界面で一層剥離し難くなる。また、この床材３０のように繊維層４が床材本体１の裏面に熱圧着されていると、床材の寸法安定性、動荷重に対する耐変形性なども向上する。そして、プライマー層３にり床材３０の耐水性も向上する。
【００３７】
図４は本発明の更に他の実施形態に係る床材の断面図である。
【００３８】
この床材４０は、前述した上地層１ａと下地層１ｂを積層一体化した二層構造のオレフィン系樹脂を基材とする床材本体１を使用し、該床材本体１の裏面２をコロナ放電処理して紫外線硬化型樹脂層５を該裏面２に積層したものである。
【００３９】
紫外線硬化型樹脂層５は、床面に対する接着性を向上させるために設けるものであるから、床材本体１よりも接着性の良い紫外線硬化型樹脂を使用する必要がある。接着性の良い紫外線硬化型樹脂としては、例えば、光重合性プレポリマー成分がポリエステルアクリレート、ポリウレタンアクリレート、エポキシアクリレート、ポリエーテルアクリレートのいずれかであり、光重合性モノマー成分が多官能のアクリレート又はメタクリレートであるものが好適に使用され、単官能のアクリレート又はメタクリレートを含むものも好適に使用される。このような紫外線硬化型樹脂は、前述したエマルジョンタイプのプライマーよりも耐水性や耐溶剤性が良い樹脂であるため、裏面に積層すると床材の耐水性や耐溶剤性を更に向上させることができる。紫外線硬化型樹脂層５の厚さは特に限定されないが、０．０１〜１ｍｍ程度の厚さとするのが適当である。
【００４０】
紫外線硬化型樹脂層５の積層は、未硬化の上記紫外線硬化型樹脂を床材本体１の裏面に塗布した後、紫外線を照射して該樹脂を硬化させることにより容易に行うことができる。この紫外線硬化型樹脂層５も、床材本体１の裏面２をコロナ放電処理した後すぐに積層する必要があり、時間が経過すると床材本体１と紫外線硬化型樹脂層５との接着性が低下して剥離しやすくなる。
【００４１】
なお、コロナ放電処理に代えて、床材本体１の裏面２をプラズマ放電処理や電子線照射処理しても、同様に床材本体１と紫外線硬化型樹脂層５を強固に接着することができる。
【００４２】
以上のような構成の床材４０を、前記の溶剤タイプの床用接着剤で床面に貼付けると、紫外線硬化型樹脂層５が良好な接着性を有するため、床面に強固に貼付けることができる。そして、床材本体１と紫外線硬化型樹脂層５が互いに強く接着しているため、貼付施工後に床材本体１が紫外線硬化型樹脂層５との界面で簡単に剥離することもない。また、裏面の紫外線硬化型樹脂層５によって、耐水性が更に向上し、耐溶剤性も向上する。
【００４３】
図５は本発明の更に他の実施形態に係る床材の断面図である。
【００４４】
この床材５０は、前述したオレフィン系樹脂を基材とする二層構造の床材本体１の裏面２をコロナ放電処理し、前述した繊維層４を紫外線硬化型樹脂５で床材本体１の裏面２に接着したものである。
【００４５】
繊維層４の接着は、床材本体１の裏面に未硬化の紫外線硬化型樹脂５を塗布して該繊維層４を重ね、そのまま紫外線を照射して紫外線硬化型樹脂５を硬化させることにより容易に行うことができる。
【００４６】
尚、この床材５０の場合も、コロナ放電処理に代えてプラズマ放電処理や電子線照射処理を行ってもよい。
【００４７】
このような床材５０は、裏面の紫外線硬化型樹脂５が床面に対して良好な接着性を有し、しかも、繊維層４のアンカー作用によって接着性が更に高められるため、前述した溶剤タイプの床用接着剤を用いて床面に一層強固に貼付けることができる。そして、コロナ放電処理した床材本体１の裏面２と紫外線硬化型樹脂５が互いに強く接着しているため、貼付施工後に床材本体１が紫外線硬化型樹脂５との界面で簡単に剥離することはなく、また、裏面の紫外線硬化型樹脂５によって耐水性が更に向上し、耐溶剤性も向上する。
【００４８】
図６は本発明の更に他の実施形態に係る床材の断面図である。
【００４９】
この床材６０は、前述したオレフィン系樹脂を基材とする二層構造の床材本体１の裏面２に前述した繊維層４を熱圧着し、この繊維層４が熱圧着された裏面２をコロナ放電処理した後、接着性の良い紫外線硬化型樹脂層５を積層したものである。
【００５０】
このような床材６０は、裏面の紫外線硬化型樹脂層５が良好な接着性を有するため、前述した溶剤タイプの床用接着剤を用いて床面に強固に貼付けることができ、しかも、床材本体１の裏面２に熱圧着された繊維層４のアンカー作用によって床材本体１と紫外線硬化型樹脂層５が強固に接着されているため、貼付施工後に床材本体１が紫外線硬化型樹脂層５との界面で一層剥離し難くなる。更に、繊維層４が床材本体１の裏面２に熱圧着されていると、前記の床材３０と同様に床材の寸法安定性や動荷重に対する耐変形性などが向上し、また、裏面の紫外線硬化型樹脂層５によって耐水性が更に向上すると共に、耐溶剤性も向上する。
【００５１】
なお、この床材６０の場合も、コロナ放電処理に代えてプラズマ放電処理や電子線照射処理を行い、床材本体の裏面２と紫外線硬化型樹脂層５を強固に接着させるようにしてもよい。
【００５２】
以上の各実施形態の床材はいずれも二層構造の床材本体１を使用しているが、オレフィン系樹脂を基材とする単層構造の床材本体や、三層以上の多層構造の床材本体を使用してもよく、また、表面に、耐傷性及び耐汚れ性が良好な上記と同様の紫外線硬化型樹脂層やエマルジョン水性塗料（例えば水性ウレタン塗料、水性アクリル塗料、水性エポキシ塗料）の塗膜などを積層した床材本体を使用してもよい。
【００５３】
次に、本発明床材の効果を確認するために行った試験と、比較のために行った試験について説明する。
【００５４】
［効果確認試験］
以下の要領で試験片１〜７を作製した。
【００５５】
試験片１：  低密度ポリエチレン５５重量部に、エチレン−酢酸ビニルを４５重量部、炭酸カルシウムを１５０重量部の割合で均一に混練し、これを押出機でシーティングして厚さ２ｍｍの単層構造の床材本体を作製した。この床材本体の裏面を、室温で８００ｗ／ｍ2 ／ｍｉｎの放電密度でコロナ放電処理した後、該裏面に変性アクリルエマルジョンのプライマー（日本ラテックス加工株式会社製の品番ＬＣ６３）を塗布、乾燥して、厚さ０．１ｍｍのプライマー層を形成し、これを３０×３０ｃｍの方形シート状に切断して試験片１を作製した。
【００５６】
試験片２：  上記単層構造の床材本体を使用し、その裏面を上記と同じ条件でコロナ放電処理した後、該裏面に寒冷紗を上記と同じプライマーで接着し、これを３０×３０ｃｍの方形シート状に切断して試験片２を作製した。
【００５７】
試験片３：  上記単層構造の床材本体を使用して、その裏面に寒冷紗を熱圧着し、上記と同じ条件で該裏面をコロナ放電処理した後、該裏面に上記と同じプライマー層を形成し、これを３０×３０ｃｍの方形シート状に切断して試験片３を作製した。
【００５８】
試験片４：  上記単層構造の床材本体を使用し、その裏面を上記と同じ条件でコロナ放電処理した後、該裏面にウレタン系紫外線硬化型樹脂塗料（日本ビー・ケミカル（株）製のユービコート１０Ｂクリヤー塗料）を塗布して紫外線を照射することにより、厚さ０．０５ｍｍの紫外線硬化型樹脂層を形成し、これを３０×３０ｃｍの方形シート状に切断して試験片４を作製した。
【００５９】
試験片５：  上記単層構造の床材本体を使用し、その裏面を上記と同じ条件でコロナ放電処理した後、該裏面に上記の紫外線硬化型樹脂塗料を塗布して寒冷紗を重ね、紫外線を照射することによって寒冷紗を接着し、これを３０×３０ｃｍの方形シート状に切断して試験片５を作製した。
【００６０】
試験片６：  上記単層構造の床材本体を使用し、その裏面に寒冷紗を熱圧着して前記と同じ条件で該裏面をコロナ放電処理した後、試験片４と同様に紫外線硬化型樹脂層を形成し、これを３０×３０ｃｍの方形シート状に切断して試験片６を作製した。
【００６１】
次に、溶剤タイプのエポキシ系床用接着剤を用いて、２０分のオープンタイムで前記の試験片１〜４を石綿スレートに貼付け、室温で１週間硬化させた。硬化後、試験片１〜６をそれぞれ５ｃｍ幅の６つの帯体に切断し、両端を除く４つの帯体のうちから３つの帯体を選択して、その帯体端部にバネばかりを順々に引掛けて引上げ、各帯体が剥離するときの力を測定した。その結果を下記の表１に示す。尚、表１に示す数値は、３つの帯体のそれぞれの測定値の平均値である。
【００６２】
また、上記のエポキシ系床用接着剤に代えて、溶剤タイプのウレタン系床用接着剤と、溶剤タイプの酢酸ビニル系床用接着剤を使用し、上記と同様の測定を行った。その結果を表１に併記する。
【００６３】
［比較用試験］
比較のために、以下の要領で比較用試験片７〜１２を作製した。
【００６４】
比較用試験片７：  前記単層構造の床材本体を３０×３０ｃｍの方形シート状に切断して比較用試験片７を作製した。
【００６５】
比較用試験片８：  前記単層構造の床材本体の裏面を前記と同様の条件でコロナ放電処理した直後のものを３０×３０ｃｍの方形シート状に切断して比較用試験片８を作製した。
【００６６】
比較用試験片９：  前記単層構造の床材本体の裏面を前記と同様の条件でコロナ放電処理してから１月経過したものを３０×３０ｃｍの方形シート状に切断して比較用試験片９を作製した。
【００６７】
比較用試験片１０：  比較用試験片９の裏面に前記と同じプライマー層を形成して比較用試験片１０を作製した。
【００６８】
比較用試験片１１：  比較用試験片９の裏面に前記試験片４と同様の紫外線硬化型樹脂層を形成して比較用試験片１１を作製した。
【００６９】
比較用試験片１２：  比較用試験片９の裏面に前記試験片５と同様に寒冷紗を紫外線硬化型樹脂で接着して比較用試験片１２を作製した。
【００７０】
これらの比較用試験片７〜１２について、前記の効果確認試験と同様の方法で剥離に要する力を測定した。その結果を表１に併記する。
【００７１】
【表１】
0003658596.tif 000002
【００７２】
この表１を見ると、裏面に何の処理も施していない比較用試験片７は、剥離に要する力（接着力）が０．５ｋｇ／５ｃｍ以下であり、殆ど接着されないことが判る。また、裏面をコロナ放電処理した直後の比較用試験片８は、接着性が大幅に向上するけれども、コロナ放電処理後１月経過した比較用試験片９は、剥離に要する力が比較用試験片８の半分以下となり、接着性が大きく低下することが判る。
【００７３】
そして、コロナ放電後１月経過した比較用試験片９の裏面にプライマー層を形成した比較用試験片１０、同じく比較用試験片９の裏面に紫外線硬化型樹脂層を形成した比較用試験片１１、同じく比較用試験片９の裏面に寒冷紗を紫外線硬化型樹脂で接着した比較用試験片１２は、いずれも、剥離に要する力が比較用試験片９と殆ど変わらず、プライマー層や紫外線硬化型樹脂層や寒冷紗を設けた効果が現れていない。これは、床材本体とプライマー層又は紫外線硬化型樹脂層との接着力が弱いため、床材本体がプライマー層との界面又は紫外線硬化型樹脂層との界面で簡単に剥離するからである。
【００７４】
これに対し、裏面をコロナ放電処理してプライマー層を形成した本発明の試験片１、同じく裏面をコロナ放電処理して紫外線硬化型樹脂層を形成した本発明の試験片４は、裏面をコロナ放電処理した直後の比較用試験片８と同等もしくはそれ以上の接着力があり、このようにプライマー層や紫外線硬化型樹脂層が形成されていると、比較用試験片９のように経時的に接着力が大きく低下することがなくなる。
【００７５】
また、裏面に寒冷紗をプライマーで接着した本発明の試験片２、同じく裏面に寒冷紗を紫外線硬化型樹脂で接着した本発明の試験片５は、裏面をコロナ放電処理してプライマー層を形成した試験片１と同等以上の接着力を有することが判る。
【００７６】
更に、寒冷紗を床材本体の裏面に熱圧着してコロナ放電処理したのちプライマー層を形成した本発明の試験片３、同じく寒冷紗を床材本体の裏面に熱圧着してコロナ放電処理したのち紫外線硬化型樹脂層を形成した本発明の試験片６は、いずれも剥離に要する力が極めて大きく、優れた接着性を有することが判る。
【００７７】
また、各試験片の剥離に要する力を床用接着剤の種類ごとに比較すれば、床用接着剤としてエポキシ系のものが最適であり、次いでウレタン系のものが適していることが判る。
【００７８】
【発明の効果】
以上の説明から明らかなように、本発明の床材は、床材本体が接着性に劣るオレフィン系樹脂を基材とするものであるにもかかわらず優れた接着性を有し、経時的に接着性が低下することもないため、床用接着剤で床面に強固に貼付けることが可能となり、しかも、床材本体とプライマー層又は紫外線硬化型樹脂層とが強く接着しているので、貼付施工後に床材本体がプライマー層との界面又は紫外線硬化型樹脂層との界面で簡単に剥離することもないといった顕著な効果を奏する。
【００７９】
そして、裏面にプライマー層を積層した床材は、上記効果に加えて耐水性が向上し、裏面に紫外線硬化型樹脂層を積層した床材は、上記効果に加えて耐水性が更に向上すると共に、耐溶剤性も向上するといった効果を奏する。また、床材本体の裏面に繊維層を熱圧着してプライマー層又は紫外線効果型樹脂層を積層した床材は、上記効果に加えて寸法安定性や動荷重に対する耐変形性が向上するといった効果を奏する。
【図面の簡単な説明】
【図１】本発明の一実施形態に係る床材の説明図である。
【図２】本発明の他の実施形態に係る床材の説明図である。
【図３】本発明の更に他の実施形態に係る床材の説明図である。
【図４】本発明の更に他の実施形態に係る床材の断面図である。
【図５】本発明の更に他の実施形態に係る床材の断面図である。
【図６】本発明の更に他の実施形態に係る床材の断面図である。
【符号の説明】
１  床材本体
２  床材本体の裏面
３  プライマー層
４  繊維層
５  紫外線硬化型樹脂層
１０，２０，３０，４０，５０，６０  床材
【図１】
0003658596.tif 000003
【図２】
0003658596.tif 000004
【図３】
0003658596.tif 000005
【図４】
0003658596.tif 000006
【図５】
0003658596.tif 000007
【図６】
0003658596.tif 000008